【事件の表示】
　特許第３１５９２９５号「光情報媒体とその製造方法」の請求項１ないし５に係る特許に対する特許異議の申立てについて、次のとおり決定する。
【結　論】
　訂正を認める。
　特許第３１５９２９５号の請求項１ないし４に係る特許を維持する。
【理　由】
Ｉ．手続の経緯
　特許第３１５９２９５号の発明についての出願は、平成７年１０月１７日に特許出願され、平成１３年２月１６日にその発明について特許権の設定登録がなされ、その後、その特許について、異議申立人・小林恵子により特許異議の申立がなされ、取消しの理由が通知され、その指定期間内である平成１４年３月３０日に訂正請求がなされたものである。
　
ＩＩ．訂正の適否
１．訂正の内容
　　特許権者が求めている訂正の内容は、訂正請求及びそれに添付された訂正明細書の記載からみて、次の（ａ）〜（ｆ）のとおりである。
　（ａ）特許請求の範囲の請求項１の記載を次のように訂正する。なお、下線の箇所が訂正された個所である（以下、同様）。
　「【請求項１】板状の透光性基板上に直接又は他の層を介して形成された樹脂からなる保護層を備え、レーザ光により光学的に読み取り可能な情報が再生及び／又は記録し得る光情報媒体において、
この光情報媒体
紫外線硬化性
紫外線硬化性
親水性樹脂成分１００重量％に対し、１．０〜３０．０重量％
　（ｂ）請求項３を削除する。
　（ｃ）請求項４の記載を次のように訂正し、項番を３とする。
　「【請求項
３
または２
　（ｄ）請求項５の記載を次のように訂正し、項番を４とする。
　「【請求項
４
親水
紫外線を照射して
紫外線硬化性
　（ｅ）段落【００１０】〜【００１３】，【００２６】，【００３０】，【００３５】，【００５５】，【００５８】，【００６０】の記載を、それぞれ次のように訂正する。
　「【００１０】【課題を解決するための手段】　前記の目的を達成するため、本発明では、親水性
紫外線硬化性
紫外線硬化性
紫外線硬化性
　「【００１１】すなわち、本発明による光情報媒体は、板状の透光性基板上に直接又は他の層を介して形成された樹脂からなる保護層を備え、レーザ光により光学的に読み取り可能な情報が再生及び／又は記録し得るものであって、
光情報媒体
紫外線硬化性
紫外線硬化性
紫外線を照射して
紫外線硬化性
　「【００１２】このような光情報媒体では、親水性
紫外線硬化性
紫外線硬化性
紫外線硬化性
紫外線硬化性
紫外線硬化性
　「【００１３】この湿潤剤は、親水性
紫外線硬化性
親水
１．０〜
紫外線硬化性
親水
１．０
紫外線硬化性
紫外線硬化性
紫外線硬化性
親水
紫外線硬化性
紫外線硬化性
　「【００２６】さらに、この光情報媒体では、読み取りレーザ光入射側と反対側の面に印刷用インクが定着できるように、
親水性紫外線硬化性樹脂からなる
　「【００３０】前記親水性樹脂には、光重合モノマーを添加
し、紫外線硬化性樹脂とする。
　「【００３５】さらに前記親水性
紫外線硬化性
親水
１．０
　「【００５５】そして、このコーティング液中の
親水
　「【００５８】（実施例２）　前記実施例１に使用した光情報媒体において、親水性樹脂膜を形成するコーティング液中の
親水
　「【００６０】（実施例３）　前記実施例１に使用した光情報媒体において、親水性樹脂膜を形成するためのコーティング液中の
親水
　（ｆ）段落【００３６】，【００３７】の記載を、それぞれ次のように訂正する。
　「【００３６】　このような条件を備える湿潤剤としては、次のようなグリセリン、アルコール類、界面活性剤等をあげることができる。　一価飽和アルコールとしては
、ｎ
、ｉ
、ｔ
ル等
、４
　「【００３７】　飽和グリコールとしては
、プ
　
２．訂正の目的の適否、新規事項の有無、及び特許請求の範囲の拡張・変更の存否
　上記（ａ）と（ｄ）の「親水性樹脂膜」を「親水性紫外線硬化性樹脂膜」と訂正し、上記（ｄ）の「硬化させ」を「紫外線を照射して硬化させ」と訂正することは、段落【００２８】〜【００３１】に記載された親水性樹脂膜を紫外線硬化性のものとする記載並びに実施例（段落【００５４】）に紫外線硬化性のものが用いられていて、紫外線を照射して硬化させる記載に基づき行うものであり、特許請求の範囲の減縮に該当するものである。
　上記（ａ）の「前記透光性基板の再生光が入射する側の裏面に」を「この光情報媒体の再生光が入射する側の裏面に」と訂正することは、前者の記載が発明の詳細な説明で記載されている親水性樹脂膜の積層の位置としてはあり得ない箇所であることから、明らかな誤記であって、それを訂正するものである。
　上記（ａ）の訂正の「湿潤剤を含有」を「湿潤剤を親水性樹脂成分１００重量％に対し、１．０〜３０．０重量％含有」と訂正することは、段落【００３５】に０．１〜３０重量％の説明があり、表２に示された実施例のデータとして１．０重量％のものが好適に示されていることに基づき行うものであり、特許請求の範囲の減縮に該当するものである。
　上記（ｂ）の請求項３を削除することは、特許請求の範囲の減縮に該当し、上記（ｃ）の引用請求項番「請求項１〜３」を「１または２」と訂正すること並びに（ｃ）と（ｄ）の請求項の項番を１つずつ繰り上げ変更することは、前記請求項３の削除により付随的に生じる記載の不備を解消するものであり、明瞭でない記載の釈明に該当する。
　上記（ｄ）の「吸水性樹脂」を「親水性樹脂」と訂正することは、発明の詳細な説明に吸水性樹脂の記載が無く（注：請求項の記載と同表現はある）、技術内容から判断して親水性樹脂の誤記と解するのが相当であり、明らかな誤記を訂正するものである。
　上記（ｅ）の訂正は、上記（ａ）〜（ｄ）の訂正により付随的に生じる記載の不備を解消するものであり、明瞭でない記載の釈明に該当する。
　上記（ｆ）の訂正は、例示列挙の記載から、「エチルアルコール、ｎ−プロピルアルコール、ｉ−プロピルアルコール、ｎ−ブチルアルコール、ｓｅｃ−ブチルアルコール、ｉ−ブチルアルコール、ｔ−ブチルアルコール、」、及び「ジエチルカルビノール、」、「メチルイソプロピルカルビノール、」、「、アリルアルコール、クロチルアルコール、アクリルカルビノール、メチルプロベニル」、「、カルビノール」、「エチレングリコール、」の例示を削除するものであり、矛盾を解消するためのものであって、不明瞭な記載の釈明に該当する。
　そして、こられの訂正はいずれも、願書に添付した明細書に記載された事項の範囲内においてなされたものであって、新規事項の追加に該当せず、また、実質上特許請求の範囲を拡張し、又は変更するものでもない。
　以上のとおりであるから、上記訂正は、特許法第１２０条の４第２項及び同条第３項において準用する特許法第１２６条第２項〜第４項までの規定に適合するので、当該訂正を認める。
　
ＩＩＩ．特許異議申立について
１．特許異議の申立の概要
　　特許異議申立人・小林恵子は、下記の甲第１号証乃至甲第４号証を提出し、請求項１〜５にかかる発明は、甲第１号証乃至甲第４号証に記載された発明に基づいて当業者が容易に発明をし得たものであるから、特許法第２９条第２項の規定に違反して特許されたものであり、その特許は取り消されるべきである旨主張している。
　　　　　　　　　　　　記
　　甲第１号証：特開平６−６０４３２号公報
　　甲第２号証：特開平２−９６３２号公報
　　甲第３号証：サンノプコ社株式会社発行「会社の概要と製品のご紹介」
　　　　　　　　第８頁、第２６頁
　　甲第４号証：１９９３年２月１５日、三共出版株式会社発行「新界面活
　　　　　　　　性剤」第８２４〜８２５頁
　
２．本件発明
　本件特許第３１５９２９５号の請求項１〜４にかかる発明は、それぞれ、平成１４年３月３０日付け訂正明細書の請求項１〜４に記載された事項により特定されるとおりのものである。
　即ち、請求項１，３，４にかかる発明は、上記、ＩＩ．１．の訂正の内容（ａ），（ｃ），（ｄ）参照されたい。　そして、請求項２にかかる発明は、「【請求項２】　前記請求項１の光情報媒体において、湿潤剤は水より蒸気圧が低いことを特徴とする光情報媒体。」である。
　
３．甲各号証の記載
　甲第１号証には、
　（1-i）「板状の透光性基板上に直接または他の層を介して密着されて形成された樹脂からなる保護層を備え、レーザ光により光学的に読み取り可能な情報が再生及び／または記録し得る光情報媒体において、前記透光性基板の再生光が入射する側の裏面が水性の印刷用インクが定着可能な親水性表面であることを特徴とする光情報媒体。」（特許請求の範囲請求項１参照）、
　（1-ii）「前記請求項１または２の光情報媒体において、親水性表面は、透光性基板上に直接または他の層を介して密着されて形成された紫外線硬化樹脂層からなる保護層上に設けられた親水性樹脂膜の表面からなることを特徴とする光情報媒体。」（特許請求の範囲請求項３参照）、
　（1-iii）「【作用】　本発明による光情報媒体では、再生光が入射する側の裏面側に、印刷用インクが定着可能な親水性としたことにより、水性インクを用いる筆記具や油性インクの用いる筆記具の何れの筆記手段によっても任意に文字や図柄を描くことができる。・・・（後略）。」（段落【００１３】参照）こと、
　（1-iv）「（前略）・・・。　光情報媒体の保護層は、通常紫外線硬化樹脂からなるため、その上に親水性樹脂膜を設けることにより、保護層の保護機能が向上する。これにより、光情報媒体の表層の親水性樹脂膜の剥がれが起こらず、耐候性が高く、信頼性の高い光情報媒体を得ることができる。しかも、光情報媒体の反りや偏心等も少なく、記録再生特性の劣化等に有効である。」（段落【００１４】参照）こと、
　（1-v）「このような要請にかない、しかも、インクの塗れ性や親水性等の印刷性を良好にするための親水性樹脂膜として、前述したポリエチレンオキサイド、ポリビニルアルコール、ポリビニルメチルエーテル、ポリビニルホルマール、カルボキシビニルポリマー、ヒドロキシエチルセルロース、ヒドロキシプロピルセルロース、メチルセルロース、カルボキシメチルセルロースナトリウム塩、ポリビニルピロリドン、モルホリンのうちの少なくとも１つを含む樹脂により成膜されているものがあげられる。」（段落【００１５】参照）こと、
　（1-vi）「例えば、図２に示すように、保護層２５の表面に親水性の樹脂をコーティングし、薄い親水性樹脂膜２６を形成することで、その表面を親水性表面２７とし、そこに印刷用インクが定着できるようにしている。このような親水性樹脂の例としては、例えば、ポリエチレンオキサイド（ｐｏｌｙｅｔｈｙｌｅｎ　ｏｘｉｄｅ）、ポリビニルアルコール（ｐｏｌｙｖｉｎｙｌ　ａｌｃｏｈｏｌ）、ポリビニルメチルエーテル（ｐｏｌｙｖｉｎｙｌｍｅｔｈｙｌ　ｅｔｈｅｒ）ポリビニルホルマール（ｐｏｌｙｖｉｎｙｌ　ｆｏｒｍａｌ）、カルボキシビニルポリマー（ｃａｒｂｏｘｙｖｉｎｙｌ　ｐｏｌｙｍｅｒ）、ヒドロキシエチルセルロース（ｈｙｄｒｏｘｙｅｔｈｙｌ　ｃｅｌｌｕｌｏｓｅ）、ヒドロキシプロピルセルロース（ｈｙｄｒｏｘｙｐｒｏｐｙｌ　ｃｅｌｌｕｌｏｓｅ）、メチルセルロース（ｍｅｔｈｙｌ　ｃｅｌｌｕｌｏｓｅ）、カルボキシメチルセルロースナトリウム塩（ｓｏｄｉｕｍ　ｃａｒｂｏｘｙｍｅｔｈｙｌ　ｃｅｌｌｕｌｏｓｅ）、ポリビニルピロリドン（ｐｏｌｙｖｉｎｙｌ　ｐｒｒｏｌｉｄｏｎｅ）、モルホリン（ｍｏｒｐｈｏｌｉｎｅ）等を挙げることができる。これらの親水性樹脂を少なくとも１種以上を用意し、必要に応じて他の添加剤を配合してコーティングする。」（段落【００３９】参照）こと、
　（1-vii）「前記親水性材料中に、別に添加剤を配合することもできる。例えば、吸水性顔料、湿潤剤、消泡剤、表面張力調整剤等を配合することも望ましい。具体的には、微粉末シリカ等の無機顔料、・・・等の有機顔料、アニオン系またはノニオン系の公知の湿潤剤（ノプコ２２７２ＲＳＮ、ノプコウェット５０、ノプコウェットＳＮ２０Ｔ：いずれもサンノプコ製）・・・を例示することができる。」（段落【００４１】参照）こと、
　（1-viii）「（前略）・・・。　湿潤剤は湿潤性を向上させ、流動性を調整し、低気泡性のものを得ることができ、スクリーン印刷等の光情報媒体の製造工程中における他の層形成工程と同様の設備にて形成することが可能になるため、製造効率を向上させることができる。　・・・（後略）。」（段落【００４２】参照）こと、
　（1-ix）「前記親水性樹脂膜２６には、水、エチルアルコール、イソプロピルアルコール、エチレングリコール、エチルセロソルブ、ジメチルフォルムアミドその他の溶剤は含まないことが望ましい。溶剤は、下の保護層や紫外線硬化樹脂を侵し、信頼性が低下する場合もある。また、溶剤を含むとスクリーン印刷等の手段により親水性樹脂２６を形成する際の粘度等が変化し、製造上不都合が生じるからである。」（段落【００４４】参照）こと、
　（1-x）「さらに、エタノールを溶媒としてポリビニルピロリドンを１０重量％、ポリビニルブチラールを５重量％配合して充分溶解混合した後、この液体中に粒径約４μｍの合成非晶質微粉シリカを５重量％配合し、これらを２１ポットの１２個のボールを入れたボールミルを用い、２４時間かけて分散し、濃度４０％の親水性樹脂溶液を用意した。」（段落【００５５】参照）こと、が記載されている。
　これらの記載から、甲第１号証には、「板状の透光性基板上に直接又は他の層を介して形成された樹脂からなる保護層を備え、レーザ光により光学的に読み取り可能な情報が再生及び／又は記録し得る光情報媒体において、この光情報媒体の再生光が入射する側の裏面が水性の印刷用インクが定着可能な親水性表面であることを特徴とする光情報媒体。」の発明が記載されているものと認められる。
　
　甲第２号証には、
　（2-i）「（１）電離放射線硬化型の親水性モノマー及び／又はオリゴマー（プレポリマー）を主成分とする組成物がフィルムの片面或いは両面に塗工され、該塗工層が電離放射線により硬化せしめられているオーバーヘッドプロジェクター用透明フィルムにおいて、該塗工層中にシリコーン樹脂微粉末が含有せしめられていることを特徴とするオーバーヘッドプロジェクター用透明フィルム。」（第１頁左下欄特許請求の範囲第１項参照）、
　（2-ii）「本発明は、電子複写機による複写適性に優れたオーバーヘッドプロジェクター（以下ＯＨＰと略す）用透明フィルムに関し、さらに水性インキによる筆記特性やインクジェット、ペンプロッター等の水性インクを用いる各種プリンター用としても優れた適性を有するＯＨＰ用フィルムに関するものである。」（第１頁左下欄最下行〜同頁右下欄６行参照）こと、
　（2-iii）「本発明で使用される電離放射線硬化型の親水性モノマー及び親水性のオリゴマー（プレポリマー）は特に限定するものではないが、具体的には下記の様なものが挙げられる。　（ａ）単官能のモノマー或いはオリゴマー（プレポリマー）；（イ）（メタ）アクリル酸や、・・・（中略）・・・。　（ｂ）多官能のモノマー或いはオリゴマー（プレポリマー）；（イ）エチレングリコールジ（メタ）アクリルレート、・・・（中略）・・・官能基を複数個有するポリビニルアルコール等。　これらのモノマー或いはオリゴマー（プレポリマー）は単独でも使用できるし適宜混合して使用しても良いが、硬化密度が高くなりすぎると水性インキによる筆記性が低下し、また、硬化密度が低すぎると塗膜強度が低下し且つ耐水性も低下してくるため、官能基の数や分子量等を考慮して選択することが必要である。」（第２頁右下欄２行〜第３頁右下欄１３行参照）こと、
　（2-iv）「これらのモノマー及び／又はオリゴマー（プレポリマー）はそのままでも使用できるが、親水性溶媒に溶解または分散させて塗布組成物とすることもできる。親水性の溶媒としては水、メチルアルコール、エチルアルコール、プロピルアルコール、メチルセロソルブ、エチルセロソルブ等が例示されるが、安全性の管理の行い易さという点では水を使用するのが好ましい。この際電離放射線を照射する前に乾燥することもできるが、溶媒をある程度含有したまま照射すると、より良好な水性インクの筆記性が得られる。この場合塗液の固形分濃度は１０〜９５重量％、好ましくは３０〜８０重量％が適当である。なお、これらのモノマー及び／又はオリゴマー（プレポリマー）は親水性の溶媒に分散させるより溶解させた方が、一般に透明で強固な塗膜が得られやすいので好ましい。塗工層が親水性の溶媒を含有した状態で電離放射線を照射する場合、親水性の溶媒は一部又は全部が蒸発することになるが、電離放射線を照射後になお塗膜がべたつくようであれば、さらに乾燥工程を設けて乾燥させることが好ましい。」（第４頁左上欄２行〜同頁右上欄３行参照）こと、
　（2-v）「本発明の方法で得られたＯＨＰ用フィルムが、水性インクによる記録性（筆記性、定着性、乾燥性）に優れ、且つ耐水性を有する理由については必ずしも明らかではないが、以下のように想定される。　即ち、親水性のモノマー及び／又はオリゴマー（プレポリマー）は、電離放射線の照射により重合及び架橋反応を起こし、適度な架橋密度を有する親水性の網目構造を持つ塗工層が形成され、吸水能を持つようになるものと推定される。このようにして形成された親水性の網目構造内に水性インクは速やかに吸収され保持されるため、水性インクによる記録性（筆記性、定着性、乾燥性）に優れるものと考えられる。またこの際、親水性の溶媒が存在すると架橋密度が高くなるのが程よく制御され、さらに親水性の溶媒は電離放射線の照射によりその一部または全部が瞬時に蒸発し、この際塗工層中に均一な微孔が形成されるため記録性がさらに向上するものと考えられる。なお、この塗膜は架橋構造を有しているので耐水性・耐溶剤性にも優れるものである。」（第４頁右上欄４行〜同頁左下欄４行参照）こと、が記載されている。
　
　甲第３号証には、
　サンノプコ株式会社製のノプコ２２７２−ＲーＮＳ、ノプコウェット５０、ノプコウェットＳＮ−２０Ｔが液状の湿潤剤である旨が記載されている。
　なお、該甲第３号証は、その発行日が奥付相当の頁の末行に記載された「１９９８．１０」と一応認められるとしても、この日付からは本件出願前に頒布された刊行物とは認められない。
　
　甲第４号証には、
　Ｎｏｐｃｏ−２２７２−Ｒが硫酸化脂肪エステルの液体湿潤剤であり、Ｎｏｐｃｏ　Ｃｈｅｍ．Ｃｏ．社製の製品である旨の記載がある。
　
４．対比、判断
（１）請求項１にかかる発明について
　本件請求項１にかかる発明と甲第１号証の記載事項を対比すると、両者は、「板状の透光性基板上に直接又は他の層を介して形成された樹脂からなる保護層を備え、レーザ光により光学的に読み取り可能な情報が再生及び／又は記録し得る光情報媒体において、この光情報媒体の再生光が入射する側の裏面に水性の印刷用インクが定着可能な親水性表面であることを特徴とする光情報媒体。」の発明である点で一致している。
　他方、本件請求項１にかかる発明では、（ｉ）親水性表面として「紫外線硬化性樹脂膜が形成され」ている点と、（ｉｉ）「この親水性紫外線硬化性樹脂膜が、常温下で難蒸発性であり、分子量が５０００以下の湿潤剤を親水性樹脂成分１００重量％に対し、１．０〜３０．０重量％含有している」点とを発明の必須構成としているのに対して、甲第１号証記載の発明ではそのような点を必須の構成としていない点で相違する。
　（ｉ）の相違点について検討する。
　甲第１号証には、親水性樹脂膜の下層に設けられる保護層として紫外線硬化性樹脂を用いることは記載（摘示（1-iv）参照）されているけれども、親水性樹脂膜については、親水性の樹脂が例示（摘示（1-v），（1-vi）参照）されているだけで、紫外線硬化性樹脂を使用することは記載も示唆もされていないし、自明ともいえないから、親水性表面が紫外線硬化性樹脂膜で形成されているか否かの相違点（ｉ）は、実質的な相違点というしかない。
　一方、甲第２号証には、レーザー光により光学的に読み取り可能な光情報記録媒体とは異なるオーバーヘッドプロジェクター用透明フィルムに関し、電離線放射線硬化性の組成物を照射させて親水性塗工層を形成すると良好な水性インクの筆記性が得られる旨記載されている。　しかしながら、下記検討の如く、（ｉｉ）の点で進歩性を評価できるので、甲第２号証記載の発明を勘案して、（ｉ）の相違点の構成が容易に想い到るか否かは検討するを要しない。
　（ｉｉ）の相違点について検討する。
　甲第１号証には、「親水性紫外線硬化性樹脂膜が、常温下で難蒸発性であり、分子量が５０００以下の湿潤剤を親水性樹脂成分１００重量％に対し、１．０〜３０．０重量％含有している」ことに関連する記載として、親水性樹脂材料中に湿潤剤を配合するのも望ましい（摘示（1-vii）参照）との記載があり、更に具体的に「公知の湿潤剤（ノプコ２２７２ＲＳＮ、ノプコウエット５０、ノプコウェットＳＮ２０Ｔ：いずれもサンノプコ製）」が例示されている。　そして次の段落（摘示（1-viii）参照）には、「湿潤剤は湿潤性を向上させ、流動性を調整し、低気泡性のものを得ることができ、スクリーン印刷等の光情報媒体の製造工程中における他の層形成工程と同様の設備にて形成することが可能になるため、製造効率を向上させることができる。」とのその使用目的の説明が記載されている。　これらの記載から見て、湿潤剤の使用は単なる羅列列挙いわゆる一行記載ではなく、具体的説明をもって明確にその使用が示されていたものであるから、実施例は無くとも発明として明確に開示されていたものというべきである。　そして、甲第１号証の前記記載に従い湿潤剤を用いて製造するに際して、製造中または製造後に格別に湿潤剤の除去を行うことは示唆もされていないし、その除去すべき理由も見あたらないし、湿潤剤が消失することも考えられないから、製造された光情報媒体に該湿潤剤は当然に残存するものと認められる。
　なるほど、例示された湿潤剤が、「常温下で難蒸発性であり、分子量が５０００以下」であることは記載されいない。　しかしながら、例えば例示されたサンノプコ製のノプコウェットＳＮ２０Ｔは、本件請求項１にかかる発明の実施例として示されたソルビタン系ノニオン活性剤であるサンノプコ製のＳＮ２０Ｔそのものと認められるから、「常温下で難蒸発性であり、分子量が５０００以下」との記載はなくとも、その条件を満たしているものといえる。　なお、ノプコウェットＳＮ２０Ｔ（サンノプコ製）は界面活性剤の一例と認められるノニオン活性剤であるから、当然に親水性基を有し（本件請求項１にかかる発明において、親水性の程度は特定されていないこと、更にソルビタンには複数の−ＯＨ基が存在することにも注意されたい。）、かつ、水より蒸気圧が低いことは自明といえる。
　以上の如くであるから、湿潤剤であるノプコウェットＳＮ２０Ｔ（サンノプコ製）に関して、甲第３号証の公知性や甲第４号証記載の剤との一致性について検討するまでもなく、「常温下で難蒸発性であり、分子量が５０００以下の湿潤剤」に相当するノプコウェットＳＮ２０Ｔ（サンノプコ製）を用いる点では、甲第１号証記載の発明は本件請求項１にかかる発明と一致している。
　しかしながら、湿潤剤の使用目的に関して、甲第１号証記載の発明では前記の如き記載があるだけで、本件請求項１にかかる発明の目的である「温度及び湿度の変動によっても反りが生じにくい」ものとし、「親水性樹脂膜の乾燥による反りを効果的に抑える」（本件特許明細書段落【００６２】参照）ことについては言及されていない（なお、甲第１号証には光情報媒体の反りが少ないとの記載（摘示（1-iv）参照）はあるが、環境湿度や環境温度の変動により反りにくいことまで言及していないし、その記載は湿潤剤の作用効果として示されたものではない。）。　両発明の構成が同一であれば、得られる光情報媒体に相違が生じる理由が無く、その作用効果、使用目的を論じる必要性がないけれども、甲第１号証記載の発明では湿潤剤の使用割合について何ら記載が無いのに対して、本件請求項１にかかる発明については「湿潤剤を親水性樹脂成分１００重量％に対し、１．０〜３０．０重量％含有している」との必須の構成がある点で構成上の相違があるし、前記の如く（ｉ）の点も実質的に相違する構成と認められる。
　してみると、特定の湿潤剤の使用割合に関してのこの数値限定は、本件特許明細書の表２のデータから一応明らかなように、反り角を効果的に抑えるために必要な構成と認められることも参酌すれば、そのような目的が認識されていない甲第１号証記載の発明において、そのような湿潤剤の使用割合は当業者が容易に導き出せるものではないというしかない。
　なお、異議申立人は、甲第１号証に任意の添加剤である微粉末シリカを親水性樹脂膜形成用の溶液中に５重量％配合したことが記載されているから、同様な任意の添加剤である湿潤剤についても同程度の使用量（使用割合）を用いることは当業者にとって容易なことである旨主張しているけれども、添加剤の使用割合はその使用目的に応じて決められるものであって、該微粉末シリカは湿潤剤とはその使用目的・機能が異なるものであるから、該主張の理由で湿潤剤の配合量を類推することは失当といえる。
　また、異議申立人は、本件特許明細書において湿潤剤の一種として示めされた一価飽和アルコールとしてのエチルアルコール、ｎ−プロピルアルコール、ｉ−プロピルアルコールなどの例示があるのを捉えて、溶媒であることを前提に容易性を論じているけれども、それらの例示は前記訂正の如くに削除されたためその論拠が無くなっているばかりか、そもそも甲第１号証では親水性樹脂溶液の溶媒として用いられるエチルアルコールなどは、親水性樹脂膜には含まれないことが望ましいものと記載（摘示（1-ix）参照）されているのであるから、あえてエチルアルコールなどを残存させることなど論外と認められる。
　従って、本件請求項１にかかる発明は、甲第１号証乃至甲第４号証記載の発明に基づいて当業者が容易に想到し得るということができない。
　
（２）請求項２〜４にかかる発明について
　本件請求項２〜３にかかる発明は、本件請求項１に更に限定を付したものであるから、上記（１）で検討した理由と同じ理由により、甲第１号証乃至甲第４号証記載の発明に基づいて当業者が容易に想到し得るということができない。
　同じく、本件請求項４にかかる発明は、本件請求項１にかかる発明とはカテゴリーが異なるだけで、実質的に請求項１にかかる発明と同様な構成を有するから、（１）で検討したのと同じ理由により、甲第１号証乃至甲第４号証記載の発明に基づいて当業者が容易に想到し得るということができない。
　
　なお、特許明細書には前記取消理由に提示した記載不備が認められたけれども、前記訂正の如くいずれも解消している。
　
ＩＶ．むすび
　以上のとおりであるから、特許異議申立の理由及び証拠によっては、本件請求項１〜４にかかる特許を取り消すことはできない。
　また、他に本件請求項１〜４にかかる特許を取り消すべき理由を発見しない。
　よって、結論のとおり決定する。
【異議決定日】
平成１４年５月１６日（２００２．５．１６）
【訂正の要旨】
訂正の要旨
　（ａ）特許請求の範囲の請求項１の記載を次のように訂正する。なお、下線の箇所が訂正された個所である（以下、同様）。
　「【請求項１】板状の透光性基板上に直接又は他の層を介して形成された樹脂からなる保護層を備え、レーザ光により光学的に読み取り可能な情報が再生及び／又は記録し得る光情報媒体において、
この光情報媒体
紫外線硬化性
紫外線硬化性
親水性樹脂成分１００重量％に対し、１．０〜３０．０重量％
　（ｂ）請求項３を削除する。
　（ｃ）請求項４の記載を次のように訂正し、項番を３とする。
　「【請求項
３
または２
　（ｄ）請求項５の記載を次のように訂正し、項番を４とする。
　「【請求項
４
親水
紫外線を照射して
紫外線硬化性
　（ｅ）段落【００１０】〜【００１３】，【００２６】，【００３０】，【００３５】，【００５５】，【００５８】，【００６０】の記載を、それぞれ次のように訂正する。
　「【００１０】【課題を解決するための手段】　前記の目的を達成するため、本発明では、親水性
紫外線硬化性
紫外線硬化性
紫外線硬化性
　「【００１１】すなわち、本発明による光情報媒体は、板状の透光性基板上に直接又は他の層を介して形成された樹脂からなる保護層を備え、レーザ光により光学的に読み取り可能な情報が再生及び／又は記録し得るものであって、
光情報媒体
紫外線硬化性
紫外線硬化性
紫外線を照射して
紫外線硬化性
　「【００１２】このような光情報媒体では、親水性
紫外線硬化性
紫外線硬化性
紫外線硬化性
紫外線硬化性
紫外線硬化性
　「【００１３】この湿潤剤は、親水性
紫外線硬化性
親水
１．０〜
紫外線硬化性
親水
１．０
紫外線硬化性
紫外線硬化性
紫外線硬化性
親水
紫外線硬化性
紫外線硬化性
　「【００２６】さらに、この光情報媒体では、読み取りレーザ光入射側と反対側の面に印刷用インクが定着できるように、
親水性紫外線硬化性樹脂からなる
　「【００３０】前記親水性樹脂には、光重合モノマーを添加
し、紫外線硬化性樹脂とする。
　「【００３５】さらに前記親水性
紫外線硬化性
親水
１．０
　「【００５５】そして、このコーティング液中の
親水
　「【００５８】（実施例２）　前記実施例１に使用した光情報媒体において、親水性樹脂膜を形成するコーティング液中の
親水
　「【００６０】（実施例３）　前記実施例１に使用した光情報媒体において、親水性樹脂膜を形成するためのコーティング液中の
親水
　（ｆ）段落【００３６】，【００３７】の記載を、それぞれ次のように訂正する。
　「【００３６】　このような条件を備える湿潤剤としては、次のようなグリセリン、アルコール類、界面活性剤等をあげることができる。　一価飽和アルコールとしては
、ｎ
、ｉ
、ｔ
ル等
、４
　「【００３７】　飽和グリコールとしては
、プ
（５４）【発明の名称】
光情報媒体とその製造方法
（５７）【特許請求の範囲】
　【請求項１】　板状の透光性基板上に直接又は他の層を介して形成された樹脂からなる保護層を備え、レーザ光により光学的に読み取り可能な情報が再生及び／又は記録し得る光情報媒体において、
この光情報媒体
紫外線硬化性
紫外線硬化性
親水性樹脂成分１００重量％に対し、１．０〜３０．０重量％
　【請求項２】　前記請求項１の光情報媒体において、湿潤剤は水より蒸気圧が低いことを特徴とする光情報媒体。
　【請求項
３
または２
　【請求項
４
親水
紫外線を照射して
紫外線硬化性
【発明の詳細な説明】
　【０００１】
　【発明の属する技術分野】
　本発明は、再生光が入射するのと反対側の面に、印刷インクを用いて印刷が可能な光情報媒体と、その製造方法に関する。
　【０００２】
　レーザー光を用いて１回だけ記録することができ、その記録内容をＣＤプレーヤーで再生できる、いわゆるＣＤ−ＷＯ等のライトワンス型の光情報媒体が開発されるに至り、自作ＣＤがより手軽に作ることができるようになった。また、コンピュータの分野においてもいわゆるＣＤ−ＲＯＭが広く普及し、いわゆるライトワンス型の光情報媒体の普及に伴い、ＣＤ−ＷＯを用いてユーザが自作のＣＤ−ＲＯＭを作ることも行われるようになっている。
　【０００３】
　こうして作られた自作ＣＤ等の光情報媒体の保護層には、何にも記載されていないか、或は紫外線硬化性樹脂インクや油性インクによって共通の文字や図柄が印刷されてるだけである。パーソナルな情報を光情報媒体に記録する前、或は後に保護層の表面或はレーベルの印刷面に記録内容のインデックスや、さらに必要があればその他のデザインを表示する必要が生じる。
　【０００４】
　しかし、保護層の表面は疎水性であるために、パーソナルな情報の記録後に保護層の表面に個人的な任意の情報を自由に印刷することは困難である。このため、一般に油性のフエルトペン等を用いて保護層の表面に書き込む方法や、ラベル等を貼って表示を施す手段がとられる。しかし、１枚ずつ手で書き込まなければならないため、面倒であると共に、手で描いたパターンや描画品質はバラツキがあり、体裁が悪く、折角作った光情報媒体の外観を損ない、描画の際に傷を付けるおそれがある。また、ラベルを貼った場合は、表示面がラベルの厚さだけ盛り上がり、再生や追記の際に光情報媒体の偏心や面ブレ等を招く。
　【０００５】
　そこで本件発明者らは、透光性基板の再生光が入射する側の裏面に水性の印刷用インクが定着可能な親水性樹脂膜を形成し、この親水性樹脂膜の表面に、水性インクで筆記或は印刷することを可能とした光情報媒体を提案した（特願平５−３５１２９６号）。このような光情報媒体は、板状の透光性基板上に直接又は他の層を介して密着されて形成された樹脂からなる保護層を備え、レーザ光により光学的に読み取り可能な情報が再生及び／又は記録し得るものである。このような光情報媒体としては、前述のライトワンス型ＣＤがその代表的なものである。
　【０００６】
　このような光情報媒体では、再生光が入射する側の裏面側にインクの塗れ性や親水性等の印刷性を良好にするための親水性樹脂膜を有するため、そこに水性インク等の水分が付着すると膨潤し、それが乾燥すると収縮する。これにより、水性インクを用いる筆記具や油性インクを用いる筆記具の何れの筆記手段によっても任意に文字や図柄を描くことができる。勿論、紫外線硬化インク等の他の方法によることも可能である。さらに、インクジェットプリンター等を使用し、親水性樹脂膜の表面に文字や図柄を印刷することも可能であり、インクジェットプリンタをパーソナルコンピューターの出力で動作させるようにすれば、パーソナルコンピューターで作成した文字や図柄等を繰り返し印刷できるため、印刷パターンや印刷品質のバラツキの少ない文字や図柄等が表示できる。
　【０００７】
　【発明が解決しようとしている課題】
　前述のように、再生光が入射する側の裏面側に形成された親水性樹脂膜は、インクの塗れ性や親水性を有するため本来保水性があり、そこに水分が多く含まれると膨潤し、その水分が蒸発して乾燥すると収縮する。そのため、環境湿度によって保有する水分の量が変動し、高湿度環境下では多くの水分を含んで膨潤するが、低湿度環境化下ではその水分が蒸発して乾燥し、収縮する。
　【０００８】
　親水性樹脂膜が水分を保有して膨潤した場合、光情報媒体の反りに対する影響は小さい。しかし、親水性樹脂膜から水分が蒸発して乾燥し、収縮した場合は、親水性樹脂膜側が凹面状となるように光情報媒体が反る。従って、特に低湿度環境下では、光情報媒体が反りやすい。さらに、このような光情報媒体の反りは、環境湿度の変動だけでなく、環境温度によっても生じ、高温下でも親水性樹脂膜が保有する水分が蒸発して乾燥し、収縮することにより、光情報媒体が反りやすい。
　【０００９】
　このような光情報媒体の反りは、同光情報媒体に情報を記録し、或は再生するときの光学ピックアップによるトラッキング時に、焦点に対するオフセットを生じさせ、トラッキングサーボ等の誤動作を起す原因となる。
　本発明は、このような親水性樹脂膜を有する光情報媒体の課題に鑑み、環境湿度や環境温度の変動により反りにくい光情報媒体を提供することを目的とする。
　【００１０】
　【課題を解決するための手段】
　前記の目的を達成するため、本発明では、親水性
紫外線硬化性
紫外線硬化性
紫外線硬化性
　【００１１】
　すなわち、本発明による光情報媒体は、板状の透光性基板上に直接又は他の層を介して形成された樹脂からなる保護層を備え、レーザ光により光学的に読み取り可能な情報が再生及び／又は記録し得るものであって、
光情報媒体
紫外線硬化性
紫外線硬化性
　この光情報媒体は、前記保護層を前記透光性基板上に直接または他の層を介して形成した後、該保護層主面上に、常温下で難蒸発性の湿潤剤を含む膜形成用溶液を塗布し、
紫外線を照射して
紫外線硬化性
　【００１２】
　このような光情報媒体では、親水性
紫外線硬化性
紫外線硬化性
紫外線硬化性
紫外線硬化性
　このような湿潤剤は、親水性
紫外線硬化性
　さらに、この湿潤剤は常温下で難蒸発性のものであり、水より蒸気圧が低いものがよい。
　【００１３】
　この湿潤剤は、親水性
紫外線硬化性
親水
１．０〜
紫外線硬化性
親水
１．０
紫外線硬化性
紫外線硬化性
紫外線硬化性
親水
紫外線硬化性
紫外線硬化性
　親水性樹脂膜に含有させる湿潤剤は、親水性樹脂膜の親水性を損なわないように、親水基を有することが必要である。
　【００１４】
　【発明の実施の形態】
　次に、図面を参照しながら、本発明の実施の形態について詳細に説明する。
　図１は、光情報媒体を再生光が入射する面の裏面側から見たもので、透光性基板２１は同図において下面側となっている。この図に示すように、紫外線硬化樹脂層２５の表面に親水性樹脂膜２６が形成されている。光情報媒体の中心に設けられた孔は、ＣＤプレーヤーに光情報媒体をセットしたとき、スピンドルのクランパーでクランプするためのクランプ孔４である。
　【００１５】
　図２は、図１の光情報媒体のＡ−Ａ部分の断面を模式的に示しており、作図の都合上厚み方向を誇張して示している。さらに図３は、この光情報媒体の例として、いわゆるライトワンス型の光情報媒体の断面をより拡大して模式的に示している。ポリカーボネート樹脂等からなる透光性基板２１の上に螺旋状にトラッキング用の案内溝２２が形成され、その上に色素記録層２３がコーティングされている。この色素記録層２３の上に金、銀、アルミニウム等の金属膜からなる反射層２４が形成され、その上に保護層２５が設けられている。さらに、この保護層２５の上に後述する親水性樹脂膜２６が形成されている。図４は、さらに拡大した光情報媒体の表示部分の断面を模式的に示しており、保護層２５の上に形成された後述する親水性樹脂膜２６には、水性等のインク２７が定着されている。
　【００１６】
　光情報媒体２に使用される前記の板状の透光性基板２１は、レーザ光に対する屈折率が１．４〜１．６の範囲の透明度の高い材料で、耐衝撃性に優れた樹脂が使用される。具体的には、ポリカーボネート、ポリオレフィン、アクリル等が例示できるが、これらに限られる訳ではない。
　透光性基板２１は、このような樹脂材料を用いて、例えば、射出成形法等の手段により成形される。図３に示されたように、このような透光性基板２１の表面には、スパイラル状の案内溝２２または、他の形状によるトラッキングガイド手段を設けておいても良い。このようなトラッキングガイド手段は、通常、スタンパを用い、公知の方法にて形成できる。
　【００１７】
　この光情報媒体は、レーザ光により光学的に読み取り可能な情報を記録するための部分か、或は記録した部分の少なくとも何れかを備えており、これは例えば、レーザ光を照射することにより、光学的に情報を再生または記録し得る層や、記録又は再生に関与する基板表面或はそれ以外の表面を意味する。例えば、図１〜図３に示した前述のライトワンス型の光情報媒体の場合、透光性基板２１の上に形成された色素記録層２３とその上に形成された反射層２４により、情報の記録と再生を可能にする。他方、基板上に光反射層及び保護層が順次積層されたＣＤ等の読み出し専用の光情報媒体では、透光性基板２１上に形成されたピット列とそれを覆う反射層とにより情報の再生を行う。
　【００１８】
　記録や再生の方式は、光学的なレーザ光のみによるものや、光磁気的な記録再生方式等が一般的である。このような情報の記録や再生は、光情報媒体の片面側から行われ、具体的には透光性基板２１の表面側からレーザ光を入射させる等の手段で行われる。他方の面側から光学的な情報の記録や再生は行われない。
　記録光、再生光としてレーザ光を用いる場合、波長７７０〜８３０ｎｍのものが一般的であるが、これ以外の波長のレーザ光を使用してもよい。
　【００１９】
　さらに、図３に示した色素記録層２３や反射層２４の他に、他の層を設けることもある。例えば、結着性を向上させるための層等、情報を記録する以外に信頼性を向上させるための層等を設けることもある。さらに、光反射層２４と保護層２５との間に、光反射層２４の酸化を防止する耐酸化層を介在させることもできる。また、図３では、記録層２３が透光性基板２１上に直接被着されているが、その間に他の層が設けられる場合もある。
　【００２０】
　保護層２５は、透光性基板２１と反対側から受ける物理的又は機械的障害に対して情報記録部分を保護する層であり、透光性基板２１側と反対側に設けられる。このような保護層２５は、耐衝撃性に優れた樹脂が望ましい。例えば、保護層２５の硬度は、えんぴつ硬度で２Ｈ〜７Ｈ／Ｇｒａｓｓが望ましい。また、保護層２５の熱変形温度は、８０度以上が望ましく、１００度以上がより望ましい。保護層２５の厚みは、５〜１０ミクロンの範囲が望ましく、それは材質の異なる複数の層からなるものであっても構わない。
　【００２１】
　保護層２５は、一般には重合してポリマーとなり得る有機化合物のモノマーおよびオリゴマーを塗布後、架橋反応させることによりこれを得ることができる。架橋反応により有機ポリマーとしてこれを得る場合には、作業性の面から分子中にひとつ以上の反応性アクリロイル基（−ＣＨ＝ＣＨ２）を持つ有機化合物のモノマーおよびオリゴマーの混合物に反応開始剤、反応触媒を少量加え、場合によってはメチルエチルケトン、アルコール等の溶剤で希釈し、液状としたこれらの混合物を塗布し、紫外線もしくは電子線を照射することにより架橋させる方法が有利である。特に、保護層２５の形成の際の基板や情報層への悪影響を防止し、短時間で形成できるため、紫外線硬化樹脂が望ましい。
　【００２２】
　このような紫外線硬化樹脂は、光情報媒体に用いるものであれば、公知の紫外線硬化樹脂が適用可能である。具体的には、Ｎビニルピロリドン、トリプロピレングリコールジアクリレート、トリメチロールプロパントリアクリレート、ヘキサンジオールジアクリレート等の樹脂を例示できる。
　しかし、架橋の方法は前述のような紫外線照射に限られるわけではなく、エポキシ樹脂やウレタン樹脂のように、熱によって架橋が進むものであってもよいし、ジアルコキシシランカップリング剤のように空気中の水分で重合反応が進むものであってもよい。
　【００２３】
　こうして得られた架橋物の主鎖および側鎖は、飽和もしくは不飽和系の直鎖状炭化水素であってもよいし、メラミン、ビスフェノール系等の環状化合物を含んでいてもよい。また、この架橋物の主鎖または側鎖の途中に一個以上のエーテル結合を含むポリエーテル、エステル結合を含むポリエステル、ウレタン結合を含むポリウレタン、イオン結合を含むアイオマー、アミド結合を含むポリアミド、イミド結合を含むポリイミド、スルホン結合を含むポリスルホン、スルフィド結合を含むポリスルフィド等に例示されるその他の結合を含んでいてもかまわない。これらの結合をふたつ以上含む共重合化合物であってもよいし、ブロックポリマーであってもかまわない。
　これらの架橋物の防湿性を向上させるために、側鎖にフルオロカーボン等を含んでいてもよいし、ハロゲン化水素による劣化を防止するためにエポキシ樹脂を含んでいてもよい。
　【００２４】
　保護層２５と光反射層２４や親水性樹脂膜２６との密着性を向上させるために、前記架橋物の側鎖にヒドロキシル基、カルボキシル基、アクリル基、アミノ基、酢酸ビニル基等を含んでいてもよいし、主鎖または側鎖に塩基酸が含まれていてもよい。
　保護層２５の形成の際には、塗布中に樹脂とその反応剤、反応開始剤等のほかに、塗布性を向上させるために、溶剤、希釈剤が含まれていてもよい。また、塗膜の安定化を図るために、レベリング剤や、可塑剤、酸化防止剤、帯電防止剤、等が含まれていてもよい。必要に応じて、顔料や染料により着色してあってもかまわない。
　【００２５】
　樹脂の硬化は、架橋構造の架橋密度ないしは反応性アクロイル濃度によってこれを変えることができ、主鎖となり得るオリゴマー自体の分子回転の自由度によっても変わってくる。この保護層２５の硬化の際の収縮率を低くすると、これを硬化させた後に、樹脂の歪みが残らないようにヒートサイクル試験を行ったときでも、保護層２５に割れが生じにくくなる。機械的強度を考慮すると、この収縮率は１２％以下が望ましく、さらには１０％以下がより望ましい。
　なお、保護層２５は、塗布等の手段によらず、樹脂材料を光反射層２４の上に張り合わせて形成することもできる。また、材質も有機化合物に限らず、無機物をスパッタ法あるいは蒸着法等公知の手段により形成してもよい。
　【００２６】
　さらに、この光情報媒体では、読み取りレーザ光入射側と反対側の面に印刷用インクが定着できるように、
親水性紫外線硬化性樹脂からなる
　【００２７】
　親水性樹脂膜２６は、保護層２５の全表面にわたって設けてもよいが、例えば、図１及び図２に示すように、保護層２５の内外周の縁部を除いて設けることもできる。さらに、この親水性樹脂膜２６は、平面上において保護層２５と透光性基板２１との間にある層、例えば反射層２４より内側、つまりその内外周の何れかの周縁より内側の領域に形成するのが好ましい。より望ましくは、図２に示すように、親水性樹脂膜２６が平面上において前記反射層２４等の内外周の双方の周縁より内側の領域に形成されているのがよい。しかしながら、例えば保護層２５が透光性基板２１の外周縁周面にまで及び、直接同周面に被着している場合、透光性基板２１と保護層２５との外周縁での結着性がきわめて良好なので、このような場合、親水性樹脂膜２６は、反射層２４等の外周より外側に形成してもよい。
　【００２８】
　このような親水性樹脂の例としては、例えば、ポリエチレンオキサイド（ｐｏｌｙｅｔｈｙｌｅｎ　ｏｘｉｄｅ）、ポリビニルアルコール（ｐｏｌｙｖｉｎｙｌ　ａｌｃｏｈｏｌ）、ポリビニルメチルエーテル（ｐｏｌｙｖｉｎｙｌｍｅｔｈｙｌ　ｅｔｈｅｒ）ポリビニルホルマール（ｐｏｌｙｖｉｎｙｌ　ｆｏｒｍａｌ）、カルボキシビニルポリマー（ｃａｒｂｏｘｙｖｉｎｙｌ　ｐｏｌｙｍｅｒ）、ヒドロキシエチルセルロース（ｈｙｄｒｏｘｙｅｔｈｙｌ　ｃｅｌｌｕｌｏｓｅ）、ヒドロキシプロピルセルロース（ｈｙｄｒｏｘｙｐｒｏｐｙｌ　ｃｅｌｌｕｌｏｓｅ）、メチルセルロース（ｍｅｔｈｙｌ　ｃｅｌｌｕｌｏｓｅ）、カルボキシメチルセルロースナトリウム塩（ｓｏｄｉｕｍ　ｃａｒｂｏｘｙｍｅｔｈｙｌ　ｃｅｌｌｕｌｏｓｅ）、ポリビニルピロリドン（ｐｏｌｙｖｉｎｙｌ　ｐｒｒｏｌｉｄｏｎｅ）、モルホリン（ｍｏｒｐｈｏｌｉｎｅ）、ケトンホルムアルデヒド、スチレン／無水マレイン酸共重合物、セラック、デキストリン、ポリアクリル酸ピロリドニルエチルエステル、ポリアクリル酸及びその金属塩、ポリアミン、ポリアクリルアミド、ポリジエチルアミノエチル（メタ）アクリレート、ポリヒドロキシスチレン、ポリビニルアルキルエーテル、ポリビニルヒドロキシベンゾエート、ポリフタル酸、酢酸セルロースヒドロキシジエンフタレート、例えば幹鎖がメチルメタクリレートで側鎖がＮ−メチロールアクリルアミドからなるＬＨ−４０（綜研化学社製）のようなグラフトプリマー類、水溶性アルキッド、水溶性ポリエステル、水溶性ポリエポキシ、ポリアミド、カルボキシメチルセルロース、アラビアガム、グアガム、アルギン酸ソーダ等を挙げることができる。これらの親水性樹脂を少なくとも１種以上を用意し、下記に述べる光重合モノマーや光開始剤、また、必要に応じて他の添加剤を配合してコーティングする。
　【００２９】
　これらの樹脂は、光情報媒体の耐候性、耐水性、反り等の信頼性や製造性を考慮し、配合バランスを調整して混合する。親水性樹脂の添加量は、液総量に対して５重量％以上、溶解限度（例えば５０重量％）程度が考えられるが、５〜２０重量％の範囲とすることが望ましい。多すぎると耐水性が悪くなり、印刷作業性も悪化しやすくなる。少くなすぎると、インクのぬれ性が悪くなり、印刷後のかすれが生じやすくなる。
　【００３０】
　前記親水性樹脂には、光重合モノマーを添加
し、紫外線硬化性樹脂とする
　【００３１】
　これらに光開始剤を配合し、紫外線硬化性樹脂とする。光開始剤として具体的には、アセトフェノン、ベンゾフェノン、ミヒラーケトン、ベンジルベンゾイン、ベンゾインエーテル、ベンゾイルベンゾエート、ベンジルジメチルケタール、１ーヒドロキシシクロヘキシルフェニルケトン、チオキサントン類、ベンジル、２−エチルアントラキノン、メチルベンゾイルホルメート、ジアセチル等が例示できる。これらの光開始剤を、適宜１〜８重量％程度、望ましくは２〜６重量％添加する。開始剤が多すぎると印刷作業性も悪化しやすくなり、少くなすぎると、硬化時間が長いため生産性が低くなったり、或は紫外線硬化性が得られない。なお、粘度調整のため、光重合モノマーに前記の樹脂を混合してもよい。
　【００３２】
　前記親水性紫外線硬化性樹脂材料中に、別に添加剤を配合することもできる。例えば、吸水性顔料、湿潤剤、消泡剤、表面張力調整剤等を配合することも望ましい。具体的には、微粉シリカ、タルク、マイカ、炭酸カルシウム、酸化チタン、亜鉛華、コロイダルシリカ、カーボンブラック、ベンガラ等の無機顔料、カルボキシメチルセルロース、デキストリン、メチルセルロース等の微粉末、特殊コーティングにより、アミド系アクリレート等に不溶とされたポリビニルピロリドン、アクリル酸ビニルアルコール共重合体（スミカゲルＳＰ−５１０：住友化学製）、コラーゲン粉末等の有機顔料、消泡剤（ノプコ８０３４：サンノプコ製、デヒドラン１６２０：ヘンケル製、ＡＤ９３０１：三菱レーヨン製）、表面張力調整剤（ペレノールｓ４３、同ｓ５：ヘンケル製）、ポリエチレンイミン（ＳＰ１０３　日本触媒（株））等の増粘剤を例示することができる。
　【００３３】
　添加剤としての吸水性顔料は、インクの印刷性の調整や親水性膜形成の際の作業性等を調整するという役割を果たす。湿潤剤は湿潤性を向上させ、流動性を調整し、低起泡性のものを得ることができ、スクリーン印刷等の光情報媒体の製造工程中における他の層形成工程と同様の設備にて形成することが可能になるため、製造効率を向上させることができる。消泡剤や表面張力調整剤は、ムラなく塗膜を形成することができる。
　【００３４】
　顔料により、親水性樹脂膜２６を不透明又は濁色としたり着色することも可能である。このようにすることにより、インクの色や印刷の程度に応じて適した光情報媒体を選択することができ、美観の向上を図ることができる。また、保護層下に設けられた層の色彩を活用して、いわゆるヌキ部分を形成することにより浮き彫り模様とすることも可能である。
　【００３５】
　さらに前記親水性
紫外線硬化性
親水
１．０
　【００３６】
　このような条件を備える湿潤剤としては、次のようなグリセリン、アルコール類、界面活性剤等をあげることができる。
　一価飽和アルコールとしては
、ｎ
、ｉ
、ｔ
ル等
、４
　【００３７】
　飽和グリコールとしては
、プ
　【００３８】
　３価アルコールとしては、グリセリン、１，２，３−ブタントリオール、１，２，３−ペンタントリオール、２−メチル−２，３，４−ブタントリオール、２−メチル−１，２，３−ブタントリオール、２−エチル−１，２，３−ブタントリオール、２，３，４−ペンタントリオール、２，３，４−ヘキサントリオール、４−プロピル−３，４，５−ヘプタントリオール、２，４−ジメチル−２，３，４−ペンタントリオール、２，４−ジメチル−２，３，４−ヘキサントリオール、ペンタメチルグリセリン、２−メチル−２−オキシメチル−１，３−プロパンジオール、２−イソプロピル−２−オキシメチル−１、３−プロパンジオール、１，２，４−ブタントリオール、１，２，４−ペンタントリオール等がその例である。
　【００３９】
　４価アルコールとしては、エリトリット、Ｄ−トレイット、Ｌ−トレイット、ｒａｃ−トレイット、ペンタエリトリット等をあげることができる。
　５価アルコールとしては、アドニット、Ｄ−アラビット、Ｌ−アラビット、ｒａｃ−アラビット、シリット等をあげることができる。
　６価アルコールとしては、アリット、Ｄ−タリット、Ｌ−タリット、ｒａｃ−タリット、Ｄ−ソルビット、Ｌ−ソルビット、ｒａｃ−ソルビット、Ｄ−マンニット、Ｌ−マンニット、Ｄ−イシジット、Ｌ−イジット、ズルレット等をあげることができる。
　【００４０】
　環状アルコールとしては、シクロプロパノール、シクロプロピルメチルカルビノール、シクロブタノール、シクロブチルカルビノール、シクロブチルメチルカルビノール、ソルビタン、シクロペンタノール系アルコール、シクロヘキサノール系アルコール、シクロヘキサンジオール系アルコール、シクロヘキサントリオール系アルコール、シクロヘプタン系アルコール等をあげることができる。
　シクロペンタノール系アルコールとしては、シクロペンタノール、２−メチルシクロペンタノール、３−メチルシクロペンタノール、２−プロピルシクロペンタノール、２−イソプロピルシクロペンタノール、３−ｔｅｒｔ−ブチルシクロペンタノール、３−ｔｅｒｔ−アミルシクロペンタノール、ｃｉｓ−２，ｔｒａｎｓ−３−ジフェニルシクロペンタノール、ｔｒａｎｓ−２，ｃｉｓ−３−ジフェニルシクロペンタノール、１−メチルシクロペンタノール、１−エチルシクロペンタノール、１，２−ジメチルシクロペンタノール、１，３−ジメチルシクロペンタノール、１，２，２−トリメチルシクロペンタノール、１−プロピルシクロペンタノール、１−イソプロピルシクロペンタノール、１−ブチルシクロペンタノール、１−デシルシクロペンタノール、１−テトラデシルシクロペンタノール等がその例である。
　【００４１】
　シクロヘキサノール系アルコールとしては、シクロヘキサノール、１−メチルシクロヘキサノール、ｃｉｓ−２−メチルシクロヘキサノール、ｔｒａｎｓ−２−メチルシクロヘキサノール、ｃｉｓ−３−メチルシクロヘキサノール、ｔｒａｎｓ−３−メチルシクロヘキサノール、ｃｉｓ−４−メチルシクロヘキサノール、ｔｒａｎｓ−４−メチルシクロヘキサノール、３，３−ジメチルシクロヘキサノール、ｔｒａｎｓ−１，ｔｒａｎｓ−２−ジメチルシクロヘキサノール、ｔｒａｎｓ−１，ｃｉｓ−２−ジメチルシクロヘキサノール、ｔｒａｎｓ−１，ｔｒａｎｓ−３−ジメチルシクロヘキサノール、ｔｒａｎｓ−１，ｃｉｓ−３−ジメチルシクロヘキサノール、ｔｒａｎｓ−１，ｔｒａｎｓ−４−ジメチルシクロヘキサノール、ｔｒａｎｓ−１，ｃｉｓ−４−ジメチルシクロヘキサノール、ｔｒａｎｓ−２，ｔｒａｎｓ−６−ジメチルシクロヘキサノール、ｃｉｓ−２，ｃｉｓ−６−ジメチルシクロヘキサノール、ｃｉｓ−２，ｔｒａｎｓ−６−ジメチルシクロヘキサノール、３，３−ジメチルシクロヘキサノール、ｃｉｓ−３，ｔｒａｎｓ−５−ジメチルシクロヘキサノール、ｃｉｓ−３，ｃｉｓ−５−ジメチルシクロヘキサノール、ｔｒａｎｓ−３，ｔｒａｎｓ−５−ジメチルシクロヘキサノール等がその例である。
　【００４２】
　シクロヘキサンジオール系アルコールとしては、ｃｉｓ−１，２−シクロヘキサンジオール、ｔｒａｎｓ−１，２−シクロヘキサンジオール、１−メチル−１，ｃｉｓ−２−シクロヘキサンジオール、１−メチル−１，ｔｒａｎｓ−２−シクロヘキサンジオール、３−メチル−１，ｃｉｓ−２−シクロヘキサンジオール、３−メチル−１，ｔｒａｎｓ−２−シクロヘキサンジオール、４−メチル−１，２−シクロヘキサンジオール、１，２−ジメチル−１，ｃｉｓ−２−シクロヘキサンジオール、１，２−ジメチル−１，ｔｒａｎｓ−２−シクロヘキサンジオール、１，４−ジメチル−１，ｃｉｓ−２−シクロヘキサンジオール、１，４−ジメチル−１，ｔｒａｎｓ−２−シクロヘキサンジオール、１−エチル−４−メチル−１，ｃｉｓ−２−シクロヘキサンジオール、１−エチル−４−メチル−１，ｔｒａｎｓ−２−シクロヘキサンジオール、１，ｃｉｓ−３−シクロヘキサンジオール、１，ｔｒａｎｓ−３−シクロヘキサンジオール、２，５，５−トリメチル−１，３−シクロヘキサンジオール、２，２，５，５−テトラメチル−１，３−シクロヘキサンジオール、１，ｃｉｓ−４−シクロヘキサンジオール、１，ｔｒａｎｓ−４−シクロヘキサンジオール、１，４−ジベンジル−１，ｃｉｓ−４−シクロヘキサンジオール、１，４−ジベンジル−１，ｔｒａｎｓ−４−シクロヘキサンジオール等がその例である。
　【００４３】
　また、シクロヘキサントリオール系アルコールとしては、α−１，２，３−シクロヘキサントリオール、β−１，２，３−シクロヘキサントリオール、γ−１，２，３−シクロヘキサントリオール、α−１，３，５−シクロヘキサントリオール、β−１，３，５−シクロヘキサントリオール、１，２，４−シクロヘキサントリオール、１−メチル−１，２，３−シクロヘキサントリオール、１，２−ジメチル−１，２，３−シクロヘキサントリオール、２，２，４，４，６，６−ヘキサメチル−１，３，５−シクロヘキサントリオール等がその例である。
　【００４４】
　シクロヘプタン系アルコールとしては、２−メチルシクロヘプタノール、４−メチルシクロヘプタノール、３−エチルシクロヘプタノール、２，６，６−トリメチルシクロヘプタノール、３−プロピルシクロヘプタノール、３−ビニルシクロヘプタノール、３−エチニルシクロヘプタノール、２−ベンジリデンシクロヘプタノール及びこれらの誘導体等がその例である。
　【００４５】
　親水性樹脂膜２６の厚みは、光情報媒体としての記録再生特性に影響が生じることを防止するため５〜３０ミクロンの範囲とすることが望ましい。このような膜厚は、上記の材料を適宜配合して粘度等を調整することにより得ることができる。また、親水性樹脂膜２６は、保護層２５の厚みよりも厚くすることにより緩衝効果を高めることができる。
　親水性樹脂膜２６は紫外線硬化樹脂からなる保護層２５の上に形成することが望ましい。特に、保護層２５としての紫外線硬化樹脂膜を成膜した直後、すなわち、下地となる紫外線硬化樹脂が完全に硬化する前に、親水性樹脂膜２６を形成することにより、それらの層界が一体となって結着性を向上させることができる。
　【００４６】
　親水性樹脂膜２６と保護層２５との層界の結着性は、透光性基板を構成する他の層の層界の結着性よりも良好であることが望ましい。このような結着性は、保護層２５を形成する樹脂材料とその上の親水性樹脂材料との組み合せを適宜選択し、前記のような成膜法を採用することで得ることができる。例えば、基板上に色素記録層２３と金属反射膜２４とを有し、反射膜２４上にエポキシ樹脂、アクリル樹脂等の紫外線硬化樹脂からなる保護層２５を設けた図３に示すような光情報媒体の場合、親水性樹脂膜２６として、アミド系アクリレート及びポリビニルピロリドンを含む親水性樹脂膜を設けることで、前述のような結着性が得られる。保護層２５と親水性樹脂膜２６との層界の結着性が良いと、親水性樹脂膜２６を保護層２５の表面の一部にのみ形成しても剥がれ難く、保護層２５と共に光情報媒体の保護機能を発揮する。さらに、光情報媒体の反りや剥がれ等が少なくなり、記録や再生の特性が劣化するのが防止される。
　【００４７】
　光情報媒体の反り等を防止するため、親水性樹脂膜２６の形成時の収縮率が保護層２５を形成する紫外線硬化樹脂の乾燥時の収縮率よりも小さいものが望ましい。また、筆圧や印字圧等に対する光情報媒体の保護の観点から、親水性樹脂膜２６の硬度は、保護層２５の硬度よりも小さく、例えば、えんぴつ硬度で前述した保護層２５の硬度２Ｈ〜７Ｈ／Ｇｒａｓｓより小さいことが望ましい。このような収縮率や硬さとするには、保護層２５を形成する紫外線硬化樹脂及びその上に形成される親水性樹脂膜２６に配合されるモノマーの官能基の数に依存するので、配合材料の物性に応じ、親水性樹脂として単官能モノマー又は官能基が２程度のモノマーを適宜選択することにより得ることができる。このようにすることにより、反り、剥がれ等の光情報媒体としての信頼性低下を防止でき、安定した記録や再生ができる。
　【００４８】
　親水性樹脂膜２６の表面には、微細な粗面とするのがよく、この微細表面状態により、保護層２５の表面２に印刷インクが付着したとき、微細な凹部に印刷インクが保持されて定着する、いわゆる投錨効果が付与される。また、粗面によって親水性樹脂膜２６の表面積が増大され、インク吸収を促進することができる。
　ここにいう粗面とは、水性インクに対する接触角が粗面としない場合よりも小さいものをいい、望ましくは触針式表面粗さ測定器による平均粗さ（Ｒａ）が２．０〜０．１μｍ程度がよい。この表面粗さの水性インクに対する効果は、膜の物性により多少の違いがあるが、総じて、表面粗さが小さい場合には、ファインラインは解像度良好に描くことができるものの、ベタにインクを形成した場合にかすれが生じる恐れがあり、表面粗さが大きすぎると、ファインラインもベタも共ににじみやすい。特に、平均粗さ（Ｒａ）を１．０〜０．５μｍ程度とすることにより、ファインライン印刷もベタ印刷も共に実用上良好に印刷することが可能になる。
　【００４９】
　このような親水性樹脂膜２６の微細な粗面は、保護層２５の表面に親水性紫外線硬化性樹脂をグラビア塗工することで形成できるが、例えば、保護層２５の表面２にフィラーを混合した樹脂をスクリーン印刷やスピンコーティングによりコーディングすることで形成することもできる。例えば親水性樹脂中に、フィラーとして有機または無機顔料を分散すると、容易に粗面を形成でき、その投錨効果も大きい。顔料の粒径は、１〜１０μｍ程度が適当であり、特に３〜５μｍの大きさであると、ベタ印刷性が良好になる。
　【００５０】
　親水性樹脂膜２６の表面をプラズマ処理すると、同膜２６の表面へのインクの定着性がさらに向上する。具体的には、真空状態の希薄不活性ガス雰囲気中にこの光情報媒体を配置し、このガス中でプラズマを発生させて処理する。このように処理すると、処理された表面に付着したインクの表面張力が小さく、インクの接触角が小さくなり、いわゆるインクの濡れ性が向上する。この表面へのインクの印刷は、プラズマ処理後、なるべく早く行うことが望ましい。
　なお、本発明の光情報媒体に適用可能なインクは、水性インクであることが望ましいが、油性インクや紫外線硬化インク等であっても良い。
　【００５１】
　親水性樹脂膜２６の表面２に文字等を印刷する場合、筆記やスクリーン印刷等によることもできるが、特にインクジェットプリンターで印刷するのがよい。周知の通り、インクジェットプリンターは、パーソナルコンピューター等のプリンターとして用いられており、コンピューターで作成した印刷文字や印刷図柄を前記親水性樹脂膜２６の表面に繰り返し印刷することが可能である。従って、比較的少数の光情報媒体に一定の文字や図柄を印刷するのに適している。また、印刷に際して打撃等の機械的な衝撃や印刷インクの定着のための熱等を加える必要がないため、光情報媒体に損傷を与えることもない。同様にして、ノズル部分をヒーター加熱し、バブルにより、インク粒子を作成し印刷する、いわゆるバブルジェット方式にも適応できる事は言うまでもない。
　【００５２】
　【実施例】
　次に、本発明のより具体的な実施例について説明する。
（実施例１）
　スタンパによりスパイラル状にトラッキングガイドを行うための幅０．８μｍ、深さ０．０８μｍ、トラックピッチ１．６μｍのガイド溝が直径の４６〜１１７ｍｍφの範囲に形成された外形１２０ｍｍφ、内径１５ｍｍφ、厚み１．２ｍｍのポリカーボネート基板（ユーピロン：三菱ガス化学製）を用意する。
　【００５３】
　０．６５ｇの１、１、−ジブチル３、３、３、３、テトラメチル４、５、４、５、−ジベンゾインドジカーボシアニンパークロレート（日本感光色素研究所製）をジアセトンアルコール１０ｍｌに溶解し、これを上記基板上に回転数を適当に変化させながら平均膜厚１３０ｎｍになるようにスピンコートし、乾燥させて、色素記録層を形成した。この上に、金をスパッタリングし、厚さ１００ｎｍの反射層を形成した。
　【００５４】
　次にスピンコート法により多官能アクリレートモノマーを主成分とする紫外線硬化樹脂（ＳＤ−１７：大日本インキ製）を塗布し、高圧水銀灯で２３０ｍｊ／ｃｍ２の紫外線を照射し、硬化させて、厚さ１０μｍの保護層を形成した。
　光開始剤を含む単官能の紫外線硬化性アミド系アクリレート（ＳＮ５Ｘ−２８３３：サンノプコ製）を６３重量％と、２官能で分子量４００のアミノ系アクリレート（ＳＮ５Ｘ−２８０３：サンノプコ製）を１５重量％と、粉末状のポリビニルピロリドン（ＰＶＰ　Ｋ９０：東京化成工業製）を１３重量％と、粒径約４μｍの微粉シリカ（ファインシールＸ３７Ｂ：徳山遭達製）を９重量％を混合、分散し、親水性樹脂膜形成用のコーティング液を調整した。
　【００５５】
　そして、このコーティング液中の
親水
　前記保護層形成後に、３００メッシュのスクリーンを用い、このコーティング液を、保護層の上のφ４４〜１１７の部分に同心円状にスクリーン印刷し、前記保護層と同様の条件にて紫外線を照射することにより、厚さ１５μｍの親水性樹脂膜を形成した。
　【００５６】
　次にこうして得られた光情報媒体について、温度２３℃、相対湿度２５％の環境下での反り角と、温度２３℃、相対湿度５０％の環境下での反り角とを各々測定し、前者の反り角と後者の反り角との差を表１に示した。なお、ここでいう光情報媒体の「反り角」とは、ディスクのクランピング面を基準面とし、基準面に対する光入射面の各位置の角度を言い、親水性樹脂膜側が凹面状となるように光情報媒体が反るのを＋の反り、他方に反るのを−の反りとした。
　この結果から明かなように、親水性樹脂膜に湿潤剤を含有させたものでは、湿潤剤を含有させなかったものに比べて２つの環境下での反り角の差が小さかったことが分かる。
　【００５７】
　【表１】
　【００５８】
（実施例２）
　前記実施例１に使用した光情報媒体において、親水性樹脂膜を形成するコーティング液中の
親水
　【００５９】
　同様にして、温度２３℃とした状態で、相対湿度を２５％、５０％及び８５％と３段階に変化させ、各々の環境下で光情報媒体の反り角を測定した。その結果を図６に示す。この結果から明かな通り、親水性樹脂膜にグリセリンを７重量％添加したものでは、相対湿度２５％での反り角は０．２０°と少なかったが、グリセリンを添加しなかったものでは、相対湿度２５％において反り角が０．５０％と大幅な増大が見られた。
　【００６０】
（実施例３）
　前記実施例１に使用した光情報媒体において、親水性樹脂膜を形成するためのコーティング液中の
親水
　【００６１】
　【表２】
　【００６２】
　【発明の効果】
　以上説明した通り、本発明によれば、温度及び湿度の変動によっても反りが生じにくい光情報媒体が得られ、特に表面に親水性樹脂膜を有する光情報媒体において、その親水性樹脂膜の乾燥による反りを効果的に抑えることができる。
【図面の簡単な説明】
　【図１】
　本発明による光情報媒体の例を示す外観斜視図である。
　【図２】
　図１のＡ−Ａ線拡大断面図である。
　【図３】
　前記光情報媒体の例の要部模式縦断面図である。
　【図４】
　前記光情報媒体の例において、その親水性樹脂膜にインクが定着する状態を示す要部拡大模式縦断面図である。
　【図５】
　前記光情報媒体の例における温度変動に伴う反りの変化の例を示すグラフである。
　【図６】
　前記光情報媒体の例における相対湿度変動に伴う反りの変化の例を示すグラフである。
　【符号の説明】
２　　光情報媒体
４　　クランプ孔
２１　透光性基板
２２　案内溝
２３　色素記録層
２４　反射層
２５　保護層
２６　親水
性